ЭЛЕКТРИЧЕСКИЙ КОНТАКТ НА ОСНОВЕ ГРАФИТА И СПОСОБ ЕГО ПОЛУЧЕНИЯ

1. Электрический контакт на основе графита, состоящий из основы и адсорбированного граничного слоя поверхностно-активного вещества, отличающийся тем, что адсорбированный граничный слой состоит из анионов ди-(алкилполиэтиленгликолевый) эфира фосфорной кислоты марки КД-6 или его калиевых солей марки Б и Б-1.
2. Электрический контакт на основе графита по п. 1, отличающийся тем, что граничный слой получен из водного раствора ди-(алкилполиэтиленгликолевого) эфира фосфорной кислоты марки КД-6 или его калиевых солей марки Б и Б-1.
3. Электрический контакт на основе графита по п. 1, отличающийся тем, что граничный слой получен из спиртового раствора ди-(алкилполиэтиленгликолевого) эфира фосфорной кислоты марки КД-6 или его калиевых солей марки Б и Б-1.
4. Способ получения электрического контакта на основе графита, включающий адсорбцию поверхностно-активного вещества на поверхность контакта, отличающийся тем, что контакты помещают и выдерживают в растворе водного или спиртового раствора ди-(алкилполиэтиленгликолевого) эфира фосфорной кислоты марки КД-6 или его калиевых солей марки Б и Б-1, затем извлекают контакты из раствора и проводят последовательно сушку и охлаждение.
5. Способ получения электрического контакта по п. 4, отличающийся тем, что контакты в растворе выдерживают не менее 5 мин.
6. Способ получения электрического контакта по п. 4, отличающийся тем, что водный или спиртовой раствор ди-(алкилполиэтиленгликолевого) эфира фосфорной кислоты марки КД-6 или его калиевых солей марки Б и Б-1, имеет (3-15)% концентрацию.
7. Способ получения электрического контакта по п. 4, отличающийся тем, что сушку контактов проводят при температуре 50-55°C в течение 45-90 мин и охлаждение в течение 45-90 мин.